(57)【要約】【課題】基材に単位面積あたりのエネルギー強度を最適化したレーザ光を照射することで、基材の垂直方向に対するに凹部を、基材上に形成する樹脂膜が剥離しない最適な深さに設定することで、基材と樹脂との密着力を向上させるとともに、過酷な負荷条件下でも長時間の摺動に対して基材から樹脂膜の剥離が起こらない優れた耐久性を有する摺動部材及びその製造方法並びに摺動部材を用いたコンプレッサ用斜板を提供する。【解決手段】本発明の実施形態に係る摺動部材は、単位面積あたりのエネルギー強度が０．０５３Ｊ／ｍｍ２以上のレーザ光が照射され、照射された前記レーザ光により垂直方向に形成される凹凸部及び前記凹凸部上に溶解、凝固した一部が形成される基材と、前記基材上に形成される固体潤滑剤及びバインダー樹脂を含む樹脂膜と、を備える。【選択図】図１
2014151499.tif 000002
【特許請求の範囲】
【請求項１】
単位面積あたりのエネルギー強度が０．０５３Ｊ／ｍｍ２以上のレーザ光が照射され、照射された前記レーザ光により垂直方向に形成される凹凸部及び前記凹凸部上に溶解、凝固した一部が形成される基材と、
前記基材上に形成される固体潤滑剤及びバインダー樹脂を含む樹脂膜と、を備えることを特徴とする摺動部材。
【請求項２】
前記凹部は、前記基材の垂直方向に深さが４５μｍ以下であることを特徴とする請求項１に記載の摺動部材。
【請求項３】
前記基材の一部は、粒状、直方体、ひし形のいずれかを含む不均質な形状であることを特徴とする請求項１または２に記載の摺動部材。
【請求項４】
前記固体潤滑剤は、二硫化モリブデン（ＭｏＳ２）、グラファイト、ｈ−ＢＮ、二硫化タングステン（ＷＳ２）、Ｐｂ、ＣＦのいずれかで１種から選択されることを特徴とする請求項１乃至３のいずれか一項に記載の摺動部材。
【請求項５】
請求項１乃至請求項４のいずれか一項に記載の摺動部材を用いたことを特徴とするコンプレッサ用斜板。
【請求項６】
単位面積あたりのエネルギー強度が０．０５３Ｊ／ｍｍ２以上であるレーザ光を連続的に照射して、垂直方向に凹凸部を基材に形成し、
前記基材の前記凹凸部上に溶解、凝固した一部を形成し、
前記基材上に固体潤滑剤及びバインダー樹脂を含む樹脂膜を形成することを特徴とする摺動部材の製造方法。
【請求項７】
前記凹部は、前記基材の垂直方向に深さが４５μｍ以下であることを特徴とする請求項６に記載の摺動部材の製造方法。
【請求項８】
前記基材の一部は、粒状、直方体、ひし形のいずれかを含む不均質なものであることを特徴とする請求項６または７に記載の摺動部材の製造方法。
【請求項９】
前記固体潤滑剤は、二硫化モリブデン（ＭｏＳ２）、グラファイト、ｈ−ＢＮ、二硫化タングステン（ＷＳ２）、Ｐｂ、ＣＦのいずれかで１種から選択されることを特徴とする請求項６乃至８のいずれか一項に記載の摺動部材の製造方法。
【発明の詳細な説明】
【技術分野】
【０００１】
本発明は、摺動部材及びその製造方法並びに摺動部材を用いたコンプレッサ用斜板に関する。
【背景技術】
【０００２】
従来の摺動部材では、アルミニウム、鉄又は銅などの金属からなる基材にショットブラストやレーザ光を照射して基材表面を粗面化し、粗面化した基板上に樹脂などを形成することが行われていた。
【０００３】
しかし、従来の摺動部材では、基材表面にショットブラストやレーザ光を照射して粗面化して、粗面化した基材上に樹脂などを形成しても、粗面化した基材と基材上に形成した樹脂との密着力が十分ではなく、基材から樹脂が剥離することがあった。
【０００４】
基材にレーザ光を照射することで基材表面を粗面化して樹脂が剥離しないようにする方法として、例えば、特許文献１に記載されたものがある。特許文献１に記載された母材表面をレーザ照射で粗面化して樹脂が剥離しないようにする方法では、母材表面に照射するレーザ光の照射率を４４％以上にして、母材表面を粗面化し、粗面化した母材表面に樹脂をコーティングして樹脂が剥離しないようにしていた。
【先行技術文献】
【特許文献】
【０００５】
【特許文献１】特開２００７−２８９９６３号公報
【発明の概要】
【発明が解決しようとする課題】
【０００６】
従来の母材表面にレーザ照射をして母材表面を粗面化する方法では、母材の垂直方向に対する凹みが十分ではなく、母材にコーティングする樹脂とのアンカー効果が得られないため、母材からコーティングした樹脂が剥離し、母材と樹脂との密着力が不十分となるとともに、過酷な負荷条件下では母材と樹脂との密着に対する耐久性が不十分であった。
【０００７】
本発明は上記課題に鑑みてなされたものであり、基材に単位面積あたりのエネルギー強度を最適化したレーザ光を照射することで、基材の垂直方向に対する凹部を、基材上に形成する樹脂膜が剥離しない最適な深さに設定することで、基材と樹脂との密着力を向上させるとともに、過酷な負荷条件下でも長時間の摺動に対して基材から樹脂膜の剥離が起こらない優れた耐久性を有する摺動部材及びその製造方法並びに摺動部材を用いたコンプレッサ用斜板を提供することを目的とする。
【課題を解決するための手段】
【０００８】
本発明の一実施の形態に係る摺動部材は、単位面積あたりのエネルギー強度が０．０５３Ｊ／ｍｍ２以上のレーザ光が照射され、照射された前記レーザ光により垂直方向に形成される凹凸部及び前記凹凸部上に溶解、凝固した一部が形成される基材と、前記基材上に形成される固体潤滑剤及びバインダー樹脂を含む樹脂膜と、を備えることを特徴とする。
【０００９】
本発明の一実施の形態に係る摺動部材の製造方法は、単位面積あたりのエネルギー強度が０．０５３Ｊ／ｍｍ２以上であるレーザ光を連続的に照射して、垂直方向に凹凸部を基材に形成し、前記基材の前記凹凸部上に溶解、凝固にした一部を形成し、前記基材上に固体潤滑剤及びバインダー樹脂を含む樹脂膜を形成することを特徴とする。
【発明の効果】
【００１０】
本発明によれば、基材に単位面積あたりのエネルギー強度を最適化したレーザ光を照射することで、基材の垂直方向に対するに凹部を、基材上に形成する樹脂膜が剥離しない最適な深さに設定することで、基材と樹脂との密着力を向上させるとともに、過酷な負荷条件下でも長時間の摺動に対して基材から樹脂膜の剥離が起こらない優れた耐久性を有する摺動部材及びその製造方法並びに摺動部材を用いたコンプレッサ用斜板を提供することができる。
【図面の簡単な説明】
【００１１】
【図１】（ａ）〜（ｃ）は、本発明の実施の形態に係る摺動部材の製造方法を示す概略断面図である。
【図２】（ａ）及び（ｂ）は、図１（ｂ）に示した基材の垂直方向に対する形状を示す概略断面図である。
【図３】（ａ）〜（ｄ）は、図１（ｂ）に示した基材の凹凸部の形状を示す概略平面図である。
【図４】本発明の実施形態に係る摺動部材を用いたコンプレッサ用斜板を示す概略断面図である。
【図５】（ａ）は、本発明の実施例１に係る摺動部材を用いたコンプレッサ用斜板を示す概略断面図である。
【図６】比較例１に係る基材の凹凸部上に形成される基材の一部を示す概略表面図である。
【発明を実施するための形態】
【００１２】
以下、本発明の実施形態について、図面を参照しながら詳細に説明する。なお、本発明は、以下の実施形態に限定されるものではない。
【００１３】
図１（ａ）〜（ｃ）は、本発明の実施形態に係る摺動部材１０の製造方法を示す概略断面図である。図１（ｃ）に示すように、本発明の実施形態に係る摺動部材１０は、レーザ光の照射により凹凸部１３が形成された基材１１と、基材１１上に形成された樹脂膜１２と、を有する。
【００１４】
以下、本発明の実施形態に係る摺動部材１０の製造方法について説明する。図１（ａ）に示すように、まず基材１１を準備する。基材１１は、油脂などの不純物を除くために洗浄してもよいが、そのあとの工程で、基材１１の全面にレーザ光を照射するため洗浄しなくてもよい。レーザ光が照射される基材１１の材質は、特に限定されず、鉄系、アルミニウム系、銅系の金属材料やアルミニウム、銅等を固着、接合させた複合材料等を用いてもよい。また基材１１は特に平板に限らず、円筒物や特殊曲面を有するものでもよい。基材１１の厚さは、０．５ｍｍ以上であることが好ましい。この厚さを有する基材１１を用いることで、レーザ光を照射したときに貫通することがなく、かつ、基材１１上に形成される樹脂膜１２を隙間なく容易に形成することができる。
【００１５】
次に、図１（ｂ）に示すように、基材１１に単位面積あたりの所望のエネルギー強度を有するレーザ光を照射することで例えば正弦波状の凹凸部１３が形成される。正弦波の凹凸部１３は、基材１１にレーザ光を連続的に照射することで凹部１３１が形成され、レーザ光を照射しない範囲を所望の距離設けることで凸部１３２が形成される。凸部１３２は、照射するレーザ光を所望の距離離隔することで、レーザ光を照射したときに、レーザ光の基材１１の一部が積層されて形成される。凹凸部１３は、後述するように、基材１１に対して照射されるレーザ光の位置を変えることで様々な形状の凹凸部１３が形成される。
【００１６】
ここで、基材１１に照射するレーザ光について説明する。レーザ光を用いたレーザ加工は、被加工物に工具等接触させずに、微細な加工を精度良く行うことができる。基材１１に照射するレーザ光は、例えば、ＹＡＧレーザ、半導体レーザ、液体レーザ、気体レーザのいずれかを選択して用いてもよいが、その中でも特に加工性からＹＡＧレーザを用いることが好ましい。
【００１７】
本発明の実施形態に係る基材１１の凹凸部１３は、レーザ光の単位面積あたりのエネルギー強度を最適化して基材１１に照射することで、凹凸部１３上に溶解、凝固した基材の一部１４が形成される。ここで、凹凸部１３上に基材の一部１４が形成されるとは、基材１１にレーザ光を所望のエネルギー強度で照射することで、基材１１が溶解、凝固して付着したものや、基材１１に付着せずに、基材１１から伸びて凝固したものをいう。レーザ光の単位面積あたりのエネルギー強度は、基材１１の垂直方向に対して後述する深さを有する凹凸部１３を形成し、かつ、その凹凸部１３上に基材１１の一部１４が形成されるような強度であることが好ましい。レーザ光の単位面積あたりのエネルギー強度は、０．０５３Ｊ／ｍｍ２以上であることが好ましい。レーザ光の強度が単位面積あたり０．０５３Ｊ／ｍｍ２未満だと、基材１１に凹凸部１３が形成されないばかりか、基材１１の凹凸部１３上に基材の一部１４が形成されなくなってしまう。レーザ光の単位面積あたりのエネルギー強度を０．０５３Ｊ／ｍｍ２以上にすることによって、基材１１に凹凸部１３を形成するとともに、基材１１の凹凸部１３上に基材の一部１４が形成され、この基材の一部１４に樹脂膜１２（後述する）が入り込みアンカー効果が発揮され、基材１１と樹脂膜１２との密着力を向上させる。なお、図１〜図３では、説明の便宜上、基材の一部１４は粒状で示しているが、基材の一部１４は粒状でなくてもよい。
【００１８】
基材１１の全面に単位面積あたりのエネルギー強度が０．０５３Ｊ／ｍｍ２以上であるレーザ光を照射して形成される凹凸部１３の凹部１３１は、基材１１の垂直方向に４５μｍ以下の深さを有することが好ましい。基材１１の垂直方向の深さが４５μｍを超えると、基材１１の凹凸部１３の全面に樹脂膜１２が充填されなくなり、凹凸部１３上の基材の一部１４による樹脂膜１２とのアンカー効果が得られず、密着力が低下する。
【００１９】
レーザ光は、凹凸部１３の凹部１３１を形成するときに、レーザ光のスポット径を１／４程度重なるように連続して照射する。レーザ光のスポット径を重なるように照射することで、凹凸部１３の凹部１３１及び凹凸部１３上に形成される基材の一部１４を制御することができる。また、凹凸部１３の凸部１３２は、レーザ光を照射しない範囲を、例えば、レーザ光のスポット径中心から１μｍ以上８０μｍ以下に離隔して形成することが好ましい。レーザ光を照射しない範囲を１μｍ以上８０μｍ以下に設定することで、基材１１に形成される凹凸部１３及び基材１１上に形成される基材の一部１４を制御でき、基材１１と樹脂膜１２との密着力を向上させることができる。なお、基材１１と樹脂膜１２との密着力が低下しなければ、レーザ光を照射しない範囲を設けずに、レーザ光を重ねて照射してもよい。
【００２０】
ここで、基材１１に単位面積あたりの所望のエネルギー強度を有するレーザ光を照射することで形成される垂直方向に対する凹凸部１３の形状について説明する。図２（ａ）及び（ｂ）は、図１（ｂ）に示した基材１１の凹凸部１３の別の形状を示す概略断面図である。図２（ａ）に示すように、基材１１の凹凸部１３は、矩形波状に形成してもよい。また、図２（ｂ）に示すように、ノコギリ波状に形成してもよい。基材１１の凹凸部１３の形状は、単位面積あたりの所望のエネルギー強度を有するレーザ光を制御することで所望の形状で形成することができ、これらの形状は、凹凸部１３を有する基材１１上に樹脂膜１２を形成するとき、基材１１の全面に樹脂膜を充填できれば、特に限定されるものではない。
【００２１】
単位面積あたりのエネルギー強度が０．０５３Ｊ／ｍｍ２以上であるレーザ光を照射して基材１１の凹凸部１３上に付着する基材の一部１４は、粒状、直方体、ひし形を含む不均質な形状であることが好ましい。基材の一部１４が、粒状、直方体、ひし形を含む不均質な形状を有することによって、基材１１上に形成する樹脂膜１２が基材１１の凹凸部１３上に形成される基材の一部１４に入り込みアンカー効果を発揮し、過酷な条件下でも十分な密着力を得ることができる。また、この基材１１の凹凸部１３上に形成される基材の一部１４は、レーザ光の強度を単位面積あたり０．０５３Ｊ／ｍｍ２以上にすることで、基材の一部１４の大きさ及び箇数を制御することができる。この基材の一部１４の大きさは１５μｍ以下であり、基材の一部１４の箇数は単位面積あたり７５個／ｍｍ２以上であることが好ましい。この範囲から外れると、アンカー効果が得られず、基材１１と樹脂膜１２との密着力が低下する。
【００２２】
図３（ａ）〜（ｄ）は、図１（ｂ）に示した凹凸部１３を示す平面図である。図３（ａ）〜（ｅ）に示すように、レーザ光の照射は、基材１１に凹凸部１３を形成することができれば、どんな形状であってもよい。凹凸部１３の形状は、例えば、図３（ａ）に示すようにストライプ状、図３（ｂ）に示すように千鳥状、図３（ｃ）に示すように波状、図３（ｄ）に示すように渦巻状であってもよく、樹脂膜１３との密着力を確保できれば、基材１１にレーザ光を照射して形成される凹凸部１３の形状は特に限定されない。
【００２３】
次に、図１（ｃ）に示すように、凹凸部１３を形成した基材１１上に樹脂膜１２を形成する。樹脂膜１２は、固体潤滑剤とバインダー樹脂とからなる皮膜である。本発明の実施形態に用いることができる固体潤滑剤としては、特に限定されないが、二硫化モリブデン（ＭｏＳ２）、グラファイト、ｈ−ＢＮ、二硫化タングステン（ＷＳ２）、ポリ四フッ化エチレン（以下、ＰＴＦＥと称する）、フッ素系樹脂、Ｐｂ、ＣＦ等が挙げられる。これらの固体潤滑剤は、摩擦係数を低く且つ安定にする作用とともに、焼付きを防止する作用を有する。これらの作用を十分に発揮させるため、固体潤滑剤の平均粒径は１５μｍ以下であることが好ましく、特に０．２μｍ〜１０μｍであることが好ましい。
【００２４】
固体潤滑剤は１種また複数種を合わせて用いてもよい。これらの固体潤滑剤は、摩擦係数を低く且つ安定にする作用とともに、焼付きを防止する作用を有する。また樹脂膜１２の材料中に含まれる固体潤滑剤の含有量は好ましくは１０質量％〜８０質量％、より好ましくは４０質量％〜６０質量％であり、含有量がその範囲にあることにより摩擦特性や耐摩耗性に優れた固体潤滑剤の膜となる。
【００２５】
バインダー樹脂は特に限定されないが、耐熱性の高いものが好ましく、例えばポリアミドイミド、ポリイミド、エポキシ樹脂、フェノール樹脂、ポリアミド（ナイロン）、フッ素樹脂（ＰＴＦＥ，ＦＥＰ等）、エラストマ等が挙げられる。これらのバインダー樹脂は固体潤滑剤の保持及び耐摩耗性の付与を有する。バインダー樹脂の樹脂膜１２への含有量は１０質量％〜８０質量％であることが好ましい。含有量がこの範囲にあることにより樹脂膜中の固体潤滑剤の保持性が維持され、固体潤滑剤の保持及び耐摩耗性の付与を得ることができる。
【００２６】
また樹脂膜１２の材料は、上記以外にも添加剤を含んでもよい。例えばＡｌ２Ｏ３、Ｓｉ２Ｎ４、ＴｉＯ２及びＳｉＯ２等の硬質粒子や極圧剤が挙げられる。
【００２７】
樹脂膜１２の基材１１表面への形成方法は特に限定されないが、例えば、凹凸部１３を有する基材１１表面に樹脂膜１２の材料を混合してスプレーで塗布後、１５０℃〜３００℃で乾燥、焼成することによって形成してもよい。スプレー塗装法（例えばエアスプレー、エア静電塗装等）の他に、タンブリング法、浸漬法、はけ塗り法、ロール型法等を用いてもよい。樹脂膜１２の厚みは１μｍ〜５０μｍであることが好ましい。
【００２８】
基材１１上に形成された樹脂膜１２は、その摺動面に開口する油溜まりとなる複数の穴を有してもよい。穴の開口面の形状は、特に限定されない。例えば円形、楕円形、多角形等であってもよい。この穴は、上述したＹＡＧレーザを用いて形成してもよい。また穴の深さは５μｍ以上４０μｍ以下であることが好ましい。この範囲の深さを有することにより、潤滑油等の流出を抑え、潤滑油、異物などを保持することができる。また上記穴の深さは、樹脂膜１２の厚みより小さいことが望ましい。また穴は必ずしも摺動面全体に形成されている必要はなく、摺動時に力のかかる特定部位に形成されていてもよい。
【００２９】
また、基材１１上に形成された樹脂膜１２は、初期なじみ性を向上させ、厳しい摺動条件下においても優れた摺動特性を有するようにするため、隣接する溝が山部を形成してもよい。この場合、隣接する溝が山部を形成していればよく、溝の谷部形状については特に限定されない。潤滑油を確保することができればよく、例えば、半円状、三角形状、台形状等が挙げられる。山部の形成率が高く、初期の接触面圧が高くなるため、摩耗、変形が生じやすく、初期なじみ性が良好に達成できる点で、半円状、三角形状が好ましい。特に半円状は、潤滑油を多く確保できるため好ましい。
【００３０】
周溝の深さ及びピッチは特に限定されず、基材の形状や大きさ、及び必要とする摺動特性などによって適宜設定する。周溝の深さは、通常１μｍ〜２０μｍ、特に１μｍ〜７μｍが好ましい。周溝のピッチは、通常０．０５μｍ〜１ｍｍ、特に０．１μｍ〜０．５ｍｍが好ましい。また、摺動表面において、周溝の深さ又はピッチが全て均等である必要はなく、周速差や摺動特性の差等に応じて、摺動表面上で暫時変化させてもよい。
【００３１】
次に、本発明の実施形態に係る摺動部材１０をコンプレッサ４０用の斜板１７として用いた例について説明する。図５は、本発明の実施形態に係る摺動部材１０を斜板に用いたコンプレッサ４０を示す概略断面図である。図５に示すように、本発明の実施形態に係る摺動部材１０を斜板に用いたコンプレッサ４０は、回転軸の外周部に傾斜して設けられた摺動部材１０としての斜板１７と、斜板１７の外周部を包み込んで回転軸に沿って配置された一端の切り欠き部、一端の切り欠き部内に形成された一対の半球状の凹部を有するピストン２０と、ピストン２０の一対の半球状の凹部に配置された一対の半球状のシュー３０、３１と、を備える。
【００３２】
本発明の実施形態に係る摺動部材１０を用いたコンプレッサ用斜板は、摺動部材１０に付着していた潤滑オイルが流通ガスによって洗い流される場合、すなわち貧潤滑下や無潤滑元などの過酷な状態であっても、樹脂膜１２が基材１１から剥離することなく用いることができる。また、運転初期の表面に潤滑油等がない状態でも油溜まりとなる穴内に保持された潤滑油等がしみ出すことによって固体接触を低減し、耐焼き付け性を向上することができる。
【００３３】
本発明の実施形態に係る摺動部材１０は、過酷な状態で用いた場合でも、基材１１と樹脂膜１２との密着力を十分に確保できるとともに、初期なじみ性と樹脂膜の耐摩耗性を合わせ持つことができる。
【００３４】
本発明の実施形態に係る摺動部材１０は、例えばコンプレッサ４０用の斜板１７に用いることについて説明したが、基材１１が例えば鉄系、アルミニウム系、銅系の金属材料である場合だけでなく、密着力を向上させることが必要なものであれば、上述したレーザ光を用いることができる。例えば本発明の実施形態に係る摺動部材１０は、ピストン２０、シュー３０、３１に用いてもよい。
【００３５】
以下、本発明の実施例により具体的に説明する。まず、図１（ａ）〜（ｃ）を参照して、本発明の実施例１に係る摺動部材１０について説明し、次に、摺動部材１０を用いたコンプレッサ用斜板について説明する。
【００３６】
［実施例１］
本実施例１に係る摺動部材１０は、図１（ａ）に示すように、厚さ６ｍｍの鉄系の基材１１を準備し、研磨加工し、油脂などの不純物などを除くため、洗浄した。
【００３７】
次に、図１（ｂ）に示すように、基材１１に単位面積あたりのエネルギー強度が０．０５Ｊ／ｍｍ２のレーザ光を連続的に照射して、基材１１の垂直方向に深さ２μｍの凹部１３１を形成する。また、レーザ光のスポット中心からレーザ光を照射していない凸部１３２の頂点までの距離は６０μｍである。レーザ光を照射しない範囲は、凸部１３２の頂点を中心に形成し、基材１１に凹凸部１３及び凹凸部上に基材の一部１４を形成した。ここで、本実施例において基材１１に照射されるレーザ光は、ＹＡＧレーザ光である。
【００３８】
基材１１に形成された凹凸部１３及び基材１１の凹凸部１３上に形成された基材の一部１４について説明する。図５（ａ）は、本発明の実施例１に係る基材１１の凹凸部１３上に形成される基材の一部１４を示す概略表面図であり、（ｂ）は、本発明の実施例１に係る基材１１の凹凸部１３上に形成される基材の一部１４を示す概略表面図である。図５（ａ）及び（ｂ）に示すように、基材１１の凹凸部１３上の基材の一部１４は、レーザ光を単位面積あたりのエネルギー強度が０．０５Ｊ／ｍｍ２で基材１１に照射することで、基材１１の凹部１３１上に付着する場合や、基材１１の凹部１３１上に液体がはねたときのようなものが凝固する。このときの基材の一部１４は、凹凸部１３上に単位面積あたり７５個／ｍｍ２形成された。この結果を表１に示す。
【００３９】
次に、図１（ｃ）に示すように、凹凸部１３を形成した基材１１上に樹脂膜１２を形成した。樹脂膜１２は、固体潤滑皮膜組成物として、二硫化モリブデン２５質量％、グラファイト３０質量％、市販のポリアミドイミド樹脂残部となるように原料を用意した。樹脂の溶剤としてＮ−メチル−２−ピロリドンを原料に添加して全体を混合し、ロール印刷法にて、レーザ光を照射して基材の一部１４を含む凹凸部１３の基材１１上に被着し、６０μｍの厚さの樹脂膜１２を形成した。その後、２２０℃にて１時間の焼成を行い、引き続いて旋盤でノーズＲ０．８のダイヤモンドチップを用い、送り速度０．１６ｍｍで切削加工し、周溝の深さ４μｍ、ピッチ０．１６ｍｍの周溝を形成した。これにより本実施例１に係る摺動部材１０を形成した。
【００４０】
［実施例２］
本実施例２に係る摺動部材１０は、レーザ光の単位面積あたりのエネルギー強度が０．１０Ｊ／ｍｍ２を基材１１に照射したこと以外は実施例１と同様の方法で形成した。このときの摺動部材１０は、凹凸部１３の垂直方向の深さが５μｍであり、単位面積あたりの基材の一部１４は、１００個／ｍｍ２形成された。この結果を表１に示す。
【００４１】
［実施例３］
本実施例３に係る摺動部材１０は、レーザ光の単位面積あたりのエネルギー強度が０．２４Ｊ／ｍｍ２を基材１１に照射したこと以外は実施例１と同様の方法により摺動部材１０形成した。このときの摺動部材１０は、凹凸部１３の垂直方向の深さが１０μｍであり、単位面積あたりの基材の一部１４は、７０００個／ｍｍ２形成された。この結果を表１に示す。
【００４２】
［実施例４］
本実施例４に係る摺動部材１０は、レーザ光の単位面積あたりのエネルギー強度が０．３４Ｊ／ｍｍ２を基材１１に照射したこと以外は実施例１と同様の方法により摺動部材１０形成した。このときの摺動部材１０は、凹凸部１３の垂直方向の深さが１５μｍであり、単位面積あたりの基材の一部１４は、８０００個／ｍｍ２形成された。この結果を表１に示す。
【００４３】
［比較例１］
レーザ光は、単位面積あたりのエネルギー強度が０．０４Ｊ／ｍｍ２を基材１１に照射したこと以外は実施例１と同様の方法により摺動部材１０を形成した。ここで、図６は、比較例１に係る基材１１の凹凸部１３上に形成される基材の一部１４を示す概略表面図である。図６に示すように、基材１１の凹凸部１３上の基材の一部１４は、レーザ光を単位面積あたりのエネルギー強度が０．０４Ｊ／ｍｍ２で基材１１に照射することで、基材１１の凹部１３１上に液体が輪のようなものが凝固する。このときの摺動部材１０は、凹凸部１３の垂直方向の深さが１μｍであり、単位面積あたりの基材の一部１４は、０個／ｍｍ２形成された。この結果を表１に示す。
【００４４】
【表１】
2014151499.tif 000003
【００４５】
本実施例１〜４及びに比較例１に係る摺動部材１０をコンプレッサ用の斜板として用いて、下記の条件で剥離試験及び摩耗試験を行った。そのときの結果を表２に示す。
試験形態：３シュー／平板
回転数：７２００ｒｐｍ
荷重：１７３５Ｎ
潤滑：冷媒／冷凍機油混合、コンプレッサ吸入雰囲気
相手材：シュー（ＳＵＪ２焼入れ）
【００４６】
【表２】
2014151499.tif 000004
【００４７】
表２に示すように、本実施例１〜４は、基材１１に照射されるレーザ光の単位面積あたりのエネルギー強度を調整することによって、基材１１の凹凸部１３上に基材の一部１４が形成されることで、密着力が向上するとともに、初期なじみ性が向上し、摩擦特性がよく、耐摩耗性が優れたことがわかる。一方、比較例１は、密着力が得られず、樹脂層の剥離が発生していることがわかる。
【符号の説明】
【００４８】
１０…摺動部材、１１…基材、１２…樹脂膜、１３…凹凸部、１４…基材の一部。
【図１】
2014151499.tif 000005
【図２】
2014151499.tif 000006
【図３】
2014151499.tif 000007
【図４】
2014151499.tif 000008
【図５】
2014151499.tif 000009
【図６】
2014151499.tif 000010